(57)【要約】  耐腐食性低放射率コーティングが提供される。低放射率コーティングは、外側に向かって順に、耐腐食性内側赤外反射層、透明誘電中位層および外側赤外反射層とを含む。前記外側赤外反射層が実質的に銀からなり、前記耐腐食性赤外反射層が、前記外側赤外反射層とは異なる組成を有する。また、この性質を有するコーティングを堆積する方法、および、このコーティングを備えた基材が提供される。【特許請求の範囲】
【請求項１】
低放射率コーティングを備えた基材であって、前記低放射率コーティングが、外側に向かって順に、耐腐食性内側赤外反射層、透明誘電中位層および外側赤外反射層とを含み、前記外側赤外反射層が実質的に銀からなり、前記耐腐食性赤外反射層が、前記外側赤外反射層とは異なる組成を有する基材。
【請求項２】
前記透明誘電中位層が、前記外側赤外反射層の直下の、実質的に酸化亜鉛からなる層を含む請求項１記載の基材。
【請求項３】
前記酸化亜鉛層が、少なくとも約４０オングストロームの厚みを有する請求項２記載の基材。
【請求項４】
前記内側赤外反射層が、耐腐食性銀合金を含む請求項１記載の基材。
【請求項５】
前記耐腐食性銀合金が、主部分の銀と、副部分の耐性金属とを含み、前記耐性金属は銀以外の金属である請求項４記載の基材。
【請求項６】
前記耐性金属の原子が、前記内側赤外反射層における金属原子の総数に対して、約１０原子％未満を占める請求項５記載の基材。
【請求項７】
前記耐性金属が、白金、パラジウム、銅、ニッケル、金、インジウム、亜鉛、ケイ素、ホウ素およびベリリウムからなる群より選択される金属である請求項５記載の基材。
【請求項８】
前記内側赤外反射層が、導電性窒化物を含む請求項１記載の基材。
【請求項９】
前記導電性窒化物が、窒化クロム、窒化ジルコニウム、窒化チタンおよび窒化ニオブからなる群より選択される請求項８記載の基材。
【請求項１０】
前記透明誘電中位層は、前記内側赤外反射層の前記導電性窒化物の直上に堆積された、酸化物または窒化物を含む請求項８記載の基材。
【請求項１１】
前記透明誘電中位層が、少なくとも５層の透明誘電中間層を含む請求項１記載の基材。
【請求項１２】
前記透明誘電中間層の各々が、２００オングストローム未満の厚みを有する請求項１１記載の基材。
【請求項１３】
前記透明誘電中間層の各々が、約１９５オングストローム以下の厚みを有する請求項１２記載の基材。
【請求項１４】
前記透明誘電中位層が、酸化物層と窒化物層との交互層を含む請求項１１記載の基材。
【請求項１５】
前記透明誘電中位層が、第１の多結晶質酸化物と第２の実質的に非晶質窒化物との交互層を含む請求項１４記載の基材。
【請求項１６】
各中間窒化物層が、各中間酸化物層よりも小さい厚みを有する請求項１５記載の基材。
【請求項１７】
各中間窒化物層の厚みが、約１８０オングストローム未満であり、各中間酸化物層の厚みが、２００オングストローム未満である請求項１６記載の基材。
【請求項１８】
前記コーティングが、前記基材と前記耐腐食性内側赤外反射層との間に、透明誘電下地層を含み、前記透明誘電下地層が、前記耐腐食性内側赤外反射層の直下に、耐性透明誘電層を含み、前記耐性透明誘電層が望ましい金属を含み、前記望ましい金属が亜鉛以外の金属である請求項１記載の基材。
【請求項１９】
前記耐性透明誘電層が、亜鉛と前記望ましい金属とを含む請求項１８記載の基材。
【請求項２０】
前記望ましい金属が、錫、アルミニウム、ビスマス、インジウム、チタン、ニオブおよびケイ素からなる群より選択される金属である請求項１９記載の基材。
【請求項２１】
前記耐性透明誘電層は、主部分の酸化亜鉛と、副部分の前記望ましい金属の酸化物とを含む請求項１８記載の基材。
【請求項２２】
前記望ましい金属の原子が、前記耐性透明誘電層における金属原子の総数に対して、約１０原子％未満を占める請求項２１記載の基材。
【請求項２３】
前記耐性透明誘電層は、亜鉛・錫酸化物および／または亜鉛・アルミニウム酸化物を含む請求項１８記載の基材。
【請求項２４】
前記コーティングが、更に、前記基材と前記透明誘電下地層との間に、透明下地層を含み、前記透明下地層が、前記基材の直上に堆積された二酸化ケイ素を含む請求項１記載の基材。
【請求項２５】
前記二酸化ケイ素が、１００オングストローム未満の厚みを有する請求項２４記載の基材。
【請求項２６】
前記二酸化ケイ素が、約５０オングストローム〜約１００オングストロームの厚みを有する請求項２５記載の基材。
【請求項２７】
前記コーティングが、前記外側赤外反射層よりも前記基材から離れた、透明誘電外側層を含む請求項１記載の基材。
【請求項２８】
低放射率コーティングを備えた基材であって、前記低放射率コーティングが、外側に向かって順に、前記基材の直上に堆積された二酸化ケイ素と、少なくとも１層の透明誘電フィルムを含む透明誘電下地層と、耐腐食性内側赤外反射層と、透明誘電中位層と、外側赤外反射層とを含み、前記外側赤外反射層は実質的に銀からなり、前記耐腐食性内側赤外反射層は、前記外側赤外反射層とは異なる組成を有しており、前記透明誘電中位層は、少なくとも５層の透明誘電中間層を含む、基材。
【請求項２９】
前記透明誘電中間層の各々が、２００オングストローム未満の厚みを有する請求項２８記載の基材。
【請求項３０】
前記二酸化ケイ素が、１００オングストローム未満の厚みを有する請求項２９記載の基材。
【請求項３１】
前記透明誘電中位層が、前記外側赤外反射層の直下に実質的に酸化亜鉛からなる層を含み、前記透明誘電下地層が、前記耐腐食性赤外反射層の直下に耐性透明誘電層を含み、前記耐性透明誘電層が望ましい金属を含み、前記望ましい金属が亜鉛以外の金属である請求項３０記載の基材。
【請求項３２】
コーティングされた基材の製造方法であって、
ａ）表面を有する基材を用意する工程と、
ｂ）前記基材の前記表面上に低放射率コーティングを堆積する工程であって、前記低放射率コーティングは、外側に向かって順に、耐腐食性内側赤外反射層、透明誘電中位層および外側赤外反射層とを含み、前記外側赤外反射層が実質的に銀からなり、前記耐腐食性赤外反射層が、前記外側赤外反射層とは異なる組成を有するものである工程とを含む方法。
【請求項３３】
前記透明誘電中位層の堆積が、前記外側赤外反射層の直下に、実質的に酸化亜鉛からなる層を堆積することを含む請求項３２記載の方法。
【請求項３４】
前記酸化亜鉛層が、少なくとも約４０オングストロームの厚みで堆積される請求項３３記載の方法。
【請求項３５】
前記内側赤外反射層が、耐腐食性銀合金を含むフィルムとして堆積される請求項３２記載の方法。
【請求項３６】
前記内側赤外反射層が、主部分の銀と副部分の耐性金属とを含み、前記耐性金属が銀以外の金属であるフィルムとして堆積される請求項３５記載の方法。
【請求項３７】
前記内側赤外反射層が、前記耐性金属の原子が、前記内側赤外反射層における金属原子の総数に対して、約１０原子％未満を占めるフィルムとして、堆積される請求項３６記載の方法。
【請求項３８】
前記内側赤外反射層が、白金、パラジウム、銅、ニッケル、金、インジウム、亜鉛、ケイ素、ホウ素およびベリリウムからなる群より選択される耐性金属を含むフィルムとして堆積される請求項３６記載の方法。
【請求項３９】
前記内側赤外反射層が、導電性窒化物を含むフィルムとして堆積される請求項３２記載の方法。
【請求項４０】
前記内側赤外反射層が、窒化クロム、窒化ジルコニウム、窒化チタンおよび窒化ニオブからなる群より選択される導電性窒化物を含むフィルムとして堆積される請求項３９記載の方法。
【請求項４１】
前記中位層の堆積が、前記内側赤外反射層の前記導電性窒化物の直上に、酸化物または窒化物の層を堆積することを含む請求項３９記載の基材。
【請求項４２】
更に、前記基材と前記耐腐食性内側赤外反射層との間に、透明誘電下地層を堆積する工程を含み、前記透明誘電下地層が、前記耐腐食性内側赤外反射層の直下に耐性透明誘電層を含み、前記耐性透明誘電層が望ましい金属を含み、前記望ましい金属が亜鉛以外の金属である請求項３２記載の方法。
【請求項４３】
前記耐性透明誘電層が、亜鉛および前記望ましい金属を含むフィルムとして堆積される請求項４２記載の方法。
【請求項４４】
前記耐性透明誘電層が、錫、アルミニウム、ビスマス、インジウム、チタン、ニオブおよびケイ素からなる群より選択される望ましい金属を含むフィルムとして堆積される請求項４２記載の方法。
【請求項４５】
前記耐性透明誘電層が、主部分の酸化亜鉛と、副部分の前記望ましい金属の酸化物とを含むフィルムとして堆積される請求項４２記載の方法。
【請求項４６】
前記耐性透明誘電層が、前記望ましい金属の原子が、前記耐性透明誘電層における金属原子の総数に対して、約１０原子％未満を占めるフィルムとして堆積される請求項４５記載の方法。
【請求項４７】
前記耐性透明誘電層が、亜鉛・錫酸化物および／または亜鉛・アルミニウム酸化物を含むフィルムとして堆積される請求項４２記載の方法。
【請求項４８】
更に、前記外側赤外反射層よりも前記基材から離して、透明誘電外側層を堆積する工程を含む請求項４２記載の方法。
【請求項４９】
前記低放射率コーティングが、スパッタリングによって堆積される請求項４２記載の方法。
【発明の詳細な説明】
【技術分野】
【０００１】
本発明は、ガラスおよびその他の基材のためのコーティングを提供する。更に詳しくは、本発明は、低放射率コーティングを提供する。本発明はまた、この性質を有するコーティングを堆積するための方法、および、このコーティングを備えた基材を提供する。
【背景技術】
【０００２】
ガラスおよびその他の基材のための低放射率コーティングは、当該技術において周知である。それは、一般に、それぞれ２層以上の透明誘電層の間に配置された、１層以上の赤外反射層を含む。赤外反射層は、放射熱がコーティングを透過するのを（例えば、赤外線の反射によって）減少させる。これらの赤外反射層は、一般に、銀、金または銅などの導電性金属を含む。透明誘電層は、主に、可視反射を減少させ、色などのその他のコーティングの特性を制御するために使用される。慣用される透明誘電体は、亜鉛、錫およびチタンの酸化物、並びに、窒化ケイ素などの窒化物を含む。
【０００３】
多くの場合、低放射率コーティングにおける各赤外反射層は、銀を含む。銀は、高い導電性（故に、低い放射率）および高い可視透過を示し、無色であるため、最も一般的に使用される赤外反射物質である。各赤外反射層へ銀を使用することの欠点は、銀は機械的および化学的な耐性に乏しいということである。銀層は非常に柔らかく、そのため、銀系コーティングは機械的耐性に限界がある。銀層はまた、特に腐蝕し易い。よって、銀系のコーティングが損傷を受けるのを防ぐために、多大な注意が払われなければならない。例えば、製造期間（例えば、ＩＧユニットへコーティングされた基材を組み入れる前および／またはその間）を考えてほしい。この期間中、コーティングされた基材は、しばしば、比較的過酷な条件に曝される。例えば、運搬、輸送および洗浄に関連した条件は、銀系コーティングが、かき傷を負ったり、磨耗したりする可能性がある。製造期間中、コーティングされた基材はまた、一般に、空気、水分およびその他の化学種に曝され、それらは全て、銀の腐蝕を生じ得る。よって、低放射率コーティングにおいて純粋な銀層が使用される場合、コーティング全体の耐性が、理想よりも低下する傾向にある。
【０００４】
赤外反射層の耐性を強化するための試みが為されている。例えば、ある場合には、内側および外側の銀層が、より耐性の高い反射物質で置換される。別の場合には、内側および外側の銀層が、より耐性の高い反射性金属を少量含む銀合金の層で置換される。例えば、伝えられるところでは、銀とパラジウムの合金が、純粋な銀よりも大きな耐性を有する赤外反射層を形成することが見出された。しかしながら、これらの代替案は、許容できないほど高い放射率を示すため、市場で拒絶されることが多い。故に、機械的および化学的に弱いにもかかわらず、純粋な銀が、低放射率コーティングの赤外反射層に一般に使用されている。
【０００５】
赤外反射銀層の特性は、それが堆積される表面に依存する。例えば、銀層を純粋な酸化亜鉛の上に直接に堆積することによって、銀層を、特に低い放射率を有するように成長させることができる。よって、低放射率コーティングにおいて、各赤外反射銀層を、純粋な酸化亜鉛層の直上に配置するということが、当該技術において広く慣用されている。
【０００６】
酸化亜鉛は、高品質の銀フィルムを成長させる上で有利であるが、幾つかの欠点を有している。一つの既知の欠点は、酸化亜鉛は高結晶性フィルムであるため、特に密ではない。よって、純粋な酸化亜鉛層は、理想よりも、空気、水分、ナトリウムイオンおよびその他の物質が、酸化亜鉛層を通過して移動し、銀層に到達して反応する可能性を防ぎにくいという傾向がある。更に、酸化亜鉛がスパッタリングによって堆積される場合、理想よりも頻繁にピンホールを生じる傾向がある。ピンホールは、空気、水分およびその他の化学種を銀層に接近させるため、これを回避するために多大な注意が払われる。酸化亜鉛のもう一つの欠点は、薄い酸化亜鉛層は、望まれるよりも大きな応力を示す傾向があるという点である。これは、接着力を最適よりも低下させるという結果を生じ、これは層剥離の可能性を生じさせる。これらの欠点にも関わらず、低放射率コーティングにおいて各銀層の直下に純粋な酸化亜鉛を付与することが、当該技術において慣用されている。
【発明の開示】
【発明が解決しようとする課題】
【０００７】
各赤外反射層が純粋な銀である従来の低放射率コーティングよりも、優れた耐性を達成する低放射率コーティングを提供することが望まれている。特に、放射率を過度に増加させることなく、このような結果を達成するコーティングを適用することが望まれている。
【課題を解決するための手段】
【０００８】
本発明は、低放射率コーティングを備えた基材に関する。コーティングは、外側に向かって順に（すなわち、基材から離れる方向に向かって）、耐腐食性内側赤外反射層、透明誘電中位層および外側赤外反射層を含む。外側赤外反射層は実質的に銀からなり、内側赤外反射層は、外側赤外反射層とは異なる組成を有する。好ましくは、透明中位層は、外側赤外反射層の直下に配置された、実質的に酸化亜鉛からなる層を含む。この酸化亜鉛層は、一般に、少なくとも約４０オングストロームの厚みを有する。
【０００９】
幾つかの場合、内側赤外反射層は、耐腐食性銀合金を含む。好ましくは、合金は、主部分の銀と、副部分の耐性金属とを含み、前記耐性金属は銀以外の金属である。おそらく最適には、耐性金属の原子は、内側赤外反射層における金属原子の総数に対して、約１０原子％未満を占める。好ましくは、耐性金属は、白金、パラジウム、銅、ニッケル、金、インジウム、亜鉛、ケイ素、ホウ素およびベリリウムからなる群より選択される金属である。
【００１０】
別の場合においては、内側赤外反射層は、導電性窒化物を含む。導電性窒化物は、窒化クロム、窒化ジルコニウム、窒化チタンおよび窒化ニオブからなる群より選択される窒化物であることが好ましい。
【００１１】
特定の実施形態において、低放射率コーティングは、更に、基材と耐腐食性内側赤外反射層との間に、透明誘電下地層を含む。この透明下地層は、一般に、耐腐食性内側赤外反射層の直下に配置された、耐性透明誘電層を含む。好ましくは、耐性透明誘電層は、亜鉛以外の望ましい金属を含む。この望ましい金属は、錫、アルミニウム、ビスマス、インジウム、チタン、ニオブおよびケイ素からなる群より選択される金属とすることができる。幾つかの場合において、耐性透明誘電層は、亜鉛および望ましい金属の両方を含む。例えば、耐性透明誘電層は、主部分の酸化亜鉛と、副部分の望ましい金属の酸化物を含み得る。おそらく最適には、耐性透明誘電層は、亜鉛・錫酸化物および／または亜鉛・アルミニウム酸化物を含む。幾つかの場合において、望ましい金属の原子は、耐性透明誘電層における金属原子の総数に対して、約１０原子％未満を占める。幾つかの実施形態において、低放射率コーティングは、更に、前記外側赤外反射層よりも前記基材から離れた、透明誘電外側層を含む。
【００１２】
特定の特に好ましい実施形態において、本発明は、低放射率コーティングを備えた基材を提供し、低放射率コーティングは、外側に向かって順に、透明下地層、透明誘電下地層、耐腐食性内側赤外反射層、透明誘電中位層および外側赤外反射層を含む。この実施形態において、外側赤外反射層は実質的に銀からなり、耐腐食性内側赤外反射層は、外側赤外反射層とは異なる組成を有している。ここでは、二酸化ケイ素が、基材の直上に堆積される。連帯して、透明誘電下地層は、少なくとも１つの透明誘電フィルムを含む。更に、透明誘電中位層は、少なくとも５層の透明誘電中間層を含む。必須ではないが、二酸化ケイ素は、１００オングストローム未満の厚みを有することが好ましい。幾つかの好ましい実施形態において、透明誘電中間層の各々は、２００オングストローム未満の厚みを有する。幾つかの場合、このパラグラフに記載された全ての好ましい形態が組み合わされて付与され、透明誘電中位層は、外側赤外反射層の直下に実質的に酸化亜鉛からなる層を含み、透明誘電下地層は、耐腐食性内側赤外反射層の直下に耐性透明誘電層を含み、耐性透明誘電層は望ましい金属を含み、前記望ましい金属は亜鉛以外の金属である。特定の関連する方法において、このパラグラフに記載された各層／フィルムは、慣用のスパッタ法によって堆積される。
【００１３】
本発明はまた、例えば、基材上に低放射率コーティングを堆積することによって、コーティングされた基材を製造する方法を提供する。一般に、方法は、表面を有する基材を用意し、この表面上に低放射率コーティングを堆積することを含む。これは、外側に向かって順に、耐腐食性内側赤外反射層、透明誘電中位層および外側赤外反射層とを含む低放射率コーティングを堆積することを含むことが好ましい。一般に、外側赤外反射層は、実質的に銀からなるフィルムとして堆積され、耐腐食性赤外反射層は、外側赤外反射層とは異なる組成を有するフィルムとして堆積される。好ましくは、透明誘電中位層の堆積は、外側赤外反射層の直下に、実質的に酸化亜鉛からなる層を堆積することを含む。幾つかの場合において、酸化亜鉛層は、少なくとも約４０オングストロームの厚みで堆積される。特定の好ましい方法において、中位層は、（前述したように）少なくとも５層の中間層を堆積することによって形成される。本実施形態の幾つかにおいては、内側赤外反射層は、耐腐食性銀合金を含むフィルムとして堆積される。例えば、内側赤外反射層は、主部分の銀と副部分の耐性金属とを含み、耐性金属が銀以外の金属であるフィルムとして堆積することができる。ここで、内側赤外反射層は、耐性金属の原子が、内側赤外反射層における金属原子の総数に対して、約１０原子％未満を占めるフィルムとして、堆積されることが好ましい。幾つかの場合において、内側赤外反射層は、白金、パラジウム、銅、ニッケル、金、インジウム、亜鉛、ケイ素、ホウ素およびベリリウムからなる群より選択される耐性金属と、銀とを含むフィルムとして堆積される。別の例では、内側赤外反射層は、導電性窒化物を含むフィルムとして堆積することができる。この場合、中位層の堆積は、随意、内側赤外反射層の導電性窒化物の直上に、酸化物または窒化物の層を堆積することを含み得る。幾つかの場合において、内側赤外反射層は、窒化クロム、窒化ジルコニウム、窒化チタンおよび窒化ニオブからなる群より選択される導電性窒化物を含むフィルムとして堆積される。所望であれば、本方法は、更に、基材と耐腐食性内側赤外反射層との間に、透明誘電下地層を堆積する工程を含んでいてもよく、透明誘電下地層は、耐腐食性内側赤外反射層の直下に耐性透明誘電層を含み、耐性透明誘電層は望ましい金属を含み、望ましい金属は亜鉛以外の金属である。例えば、耐性透明誘電層は、錫、アルミニウム、ビスマス、インジウム、チタン、ニオブおよびケイ素からなる群より選択される望ましい金属を含むフィルムとして堆積することができる。好ましくは、耐性透明誘電層は、亜鉛および望ましい金属を含むフィルムとして堆積される。例えば、耐性透明誘電層は、主部分の酸化亜鉛と、副部分の望ましい金属の酸化物とを含むフィルムとして堆積することができる。幾つかの場合、耐性透明誘電層は、望ましい金属の原子が、耐性透明誘電層における金属原子の総数に対して、約１０原子％未満を占めるフィルムとして堆積される。おそらく最適には、耐性透明誘電層は、亜鉛・錫酸化物および／または亜鉛・アルミニウム酸化物を含むフィルムとして堆積される。幾つかの場合において、方法は、更に、外側赤外反射層よりも基材から離して、透明誘電外側層を堆積することを含む。好ましくは、コーティングの各層は、スパッタリングによって基材上に堆積される。
【発明を実施するための最良の形態】
【００１４】
以下の詳細な説明は図面を参照しながら読まれるものであり、図面においては、別の図面中の同様の要素には、同様の参照番号が付されている。図面は、一定の率で縮尺する必要のないものであり、選択された実施形態を表してはいるが、本発明の範囲を限定することを意図するものではない。当業者であれば、ここに示された実施例が、利用可能で且つ本発明の範囲内である、多くの好適な代替手段を有していることを認めるであろう。
【００１５】
本発明は、ガラスおよびその他の基材のための耐腐食性低放射率コーティングを提供する。「二層型（double-type）」低放射率コーティングにおける外側赤外反射層は、内側赤外反射層よりも、コーティングの全体的な放射率により大きな影響を及ぼすことが見出された。実際に、内側赤外反射層がコーティングの放射率に及ぼす影響は、驚くほど小さい。よって、本発明のコーティングにおいては、内側赤外反射層を、より耐性の高い（特に、耐腐食性の高い）赤外反射物質の層で置換する。驚くべきことに、このコーティングは、全体的なコーティングの放射率の増大を非常に小さくしながら、全体的なコーティングの耐性（特に、耐腐食性）の実質的な増大を達成する。
【００１６】
本発明は、耐腐食性低放射率コーティング４０を備えた基材１０を提供する。様々な基材が、本発明における使用に好適である。多くの場合、基材は、透明物質の板状物（すなわち、透明板）である。しかしながら、基材は、透明である必要はない。例えば、ある場合には、不透明基材が有用であり得る。しかしながら、大部分の応用に対しては、基材は、ガラスや透明プラスチックなどの透明または半透明物質を含むと予想される。多くの場合、基材はガラス板である。様々な既知のガラス種を使用することができ、ソーダ石灰ガラスが好ましいと予想される。
【００１７】
図１は、本発明のコーティング４０の既存のものに代わる実施形態を示し、このコーティングは、外側に向かって順に（すなわち、基材から離れる方向に）、耐腐食性内側赤外反射層５０、透明誘電中位層９０および外側赤外反射層１５０を含む。このように、外側赤外反射層１５０は、透明誘電中位層９０よりも基材１０から離れており、透明誘電中位層９０は、耐腐食性内側赤外反射層５０よりも基材１０から離れている。これらの層は、後の議論を考慮して明らかになるように、接触した連続物として付与される必要はない。
【００１８】
図２は、特定の好ましい実施形態を示し、コーティング４０が、更に、下地層３０および外側層１３０を含んでいる。下地層３０および外側層１３０は任意であるが、双方とも好ましい。このように、特定の好ましい実施形態において、コーティング４０は、外側に向かって順に、透明誘電下地層３０、耐腐食性内側赤外反射層５０、透明誘電中位層９０、外側赤外反射層１５０および透明誘電外側層１３０を含む。繰返しになるが、これらの層は、接触している必要はない。
【００１９】
例えば、図３は、特定の好ましい実施形態を示し、コーティング４０は、更に、それぞれ赤外反射層５０および１５０の上方に配置された、保護層８０および１８０を含む。これらの好ましい実施形態において、コーティング４０は、外側に向かって順に、透明誘電下地層３０、耐腐食性内側赤外反射層５０、第１の保護層８０、透明誘電中位層９０、外側赤外反射層１５０、第２の保護層１８０および透明誘電外側層１３０を含む。ここで、繰返しになるが、層は、接触している必要はない。逆に、所望であれば、これらの層の間に他の層を介在させることができる。特定の実施形態においては、これらの層は、接触した連続物として付与される。
【００２０】
特定の好ましい実施形態が、本開示において詳説されるが、本発明の低放射率コーティング４０は、耐腐食性赤外反射層５０、透明誘電中位層９０および外側赤外反射層１５０を含む、多くの異なる層構造で提供され得ることは、当業者に明らかである。
【００２１】
本発明のコーティング４０において、内側赤外反射層５０は、外側赤外反射層１５０とは異なる組成を有する（すなわち、異なる物質で形成される）。特に、外側赤外反射層１５０は実質的に銀からなるが、内側赤外反射層５０はそうではない。代わりに、内側赤外反射層は、銀以外の少なくとも１種の金属（すなわち、「耐性」金属）を含む。幾つかの実施形態において、内側赤外反射層５０は、耐腐食性銀合金を含む。別の実施形態において、内側赤外反射層５０は、導電性窒化物を含む。両タイプの実施形態が、特に好ましい。
【００２２】
このように、幾つかの実施形態において、内側赤外反射層５０は、耐腐食性銀合金を含む。ここで、銀は、少なくとも１種の耐性金属と組み合わせて（すなわち、少なくとも１種の耐性金属を含む合金として）付与される。耐性金属は、白金、パラジウム、銅、ニッケル、金、インジウム、亜鉛、ケイ素、ホウ素およびベリリウムからなる群より選択される金属であり得る。好ましくは、内側赤外反射層５０は、主部分（すなわち、少なくとも５０原子％）の銀と、副部分（すなわち、５０原子％未満）の耐性金属とを含む。例えば、耐性金属の原子は、内側赤外反射層５０における金属原子の約１０原子％未満を占めることが好ましい。換言すると、この層５０における金属原子の総数に対する耐性金属原子のパーセンテージは、約１０％未満であることが好ましい。おそらく最適には、耐性金属の原子パーセンテージは、約１％未満（例えば、約０．００１％〜約１．０％）である。内側赤外反射層５０が、銀と、一種を超える耐性金属を含む形態においては、耐性金属の合計原子パーセンテージが、前述した範囲のうちの１以上にはいることが好ましい。このように、特定の好ましい実施形態において、内側赤外反射層５０は、少なくとも約９０原子％（おそらく最適には、少なくとも約９９原子％）の銀と、少なくとも１種の耐性金属を約１０原子％未満（おそらく最適には、約１原子％未満）で含む。
【００２３】
特定の好ましい実施形態において、内側赤外反射層５０は、銀−銅、銀−ニッケルおよび銀−チタンからなる群より選択される耐腐食性銀合金を含む。これらの実施形態においては、銀が、過半の原子パーセンテージ（すなわち、少なくとも５０％、好ましくは少なくとも約９０％、おそらく最適には少なくとも約９９％）で存在することが好ましい。これらの銀合金が有益ではあるが、内側赤外反射層５０は、特定の銀合金を含むことを要求されるものではない。
【００２４】
一つの好ましい実施形態において、耐腐食性内側赤外反射層５０は、銀および銅を含む（例えば、銀−銅合金である。）。この実施形態において、内側赤外反射層５０は、主部分の銀と、副部分の銅とを含むことが好ましい。有用な銀−銅合金が、米国特許第４，４６２，８８３号に記載されており、ここに、その全内容を引用して組み入れる。ここで、合金は、１％〜３０％の銅を含み、その残りが銀である。好ましい銀−銅合金が、米国特許第４，８８３，７２１号に記載されており、ここに、その全内容を引用して組み入れる。この特許において、合金は、５％〜１０％の銅を含み、その残りが銀である。これらの特定の合金は、１０％を超える銅を含む銀−銅合金よりも好ましい。よって、特定の好ましい方法においては、銀と１％〜１０％の銅とで形成された金属合金ターゲットが、（例えば、不活性雰囲気において）スパッタリングされ、内側赤外反射層５０が堆積される。従って、特定の実施形態においては、内側赤外反射層５０は、実質的に銀および銅からなることが分かる。
【００２５】
別の実施形態において、耐腐食性内側赤外反射層５０は、銀およびパラジウムを含む（例えば、その合金である。）。この実施形態において、内側赤外反射層５０は、主部分の銀と、副部分のパラジウムとを含むことが好ましい。有用な銀−パラジウム合金が、米国特許第６，２８０，８１１号に記載されており、ここに、その全内容を引用して組み入れる。ここで、主部分の銀は約８５原子％〜約９９．９原子％であり、副部分のパラジウムは約０．１原子％〜約１５原子％である。好ましくは、主部分の銀は約８９原子％〜約９９原子％であり、副部分のパラジウムは約１原子％〜約１１原子％である。よって、特定の好ましい方法においては、約１原子％〜約１１原子％のパラジウム（残りは銀である。）で形成された合金ターゲットが、（例えば、不活性雰囲気において）スパッタリングされて、内側赤外反射層５０が堆積される。従って、特定の実施形態においては、内側赤外反射層５０は、実質的に銀およびパラジウムからなることが分かる。
【００２６】
幾つかの実施形態において、耐腐食性内側赤外反射層５０は、銀、パラジウム、銅、およびインジウムまたは亜鉛を含む（例えば、その合金である。）。この実施形態において、内側赤外反射層５０は、過半の原子パーセンテージの銀を含むことが好ましい。これらの金属の有用な合金は、米国特許第５，０３７，７０８号に記載されており、ここに、その全内容を引用して組み入れる。好ましくは、この合金は、８０質量％〜９２．５質量％の銀と、４質量％〜９質量％のパラジウムと、２質量％〜１０質量％の銅と、０．５質量％〜１質量％のインジウムまたは亜鉛とを含む。よって、特定の好ましい方法において、層５０は、８０質量％〜９２．５質量％の銀と、４質量％〜９質量％のパラジウムと、２質量％〜１０質量％の銅と、０．５質量％〜１質量％のインジウムまたは亜鉛とで形成された合金ターゲットを、（例えば、不活性雰囲気において）スパッタリングすることによって堆積される。従って、特定の実施形態においては、内側赤外反射層５０は、実質的に、銀、パラジウム、銅、およびインジウムまたは亜鉛からなることが分かる。
【００２７】
別の実施形態において、耐腐食性内側赤外反射層５０は、銀および金を含む（例えば、その合金である。）。この実施形態において、内側赤外反射層５０は、主部分の銀と、副部分の金とを含むことが好ましい。有用な銀−金合金が、米国特許第６，２８０，８１１号に記載されており、ここに、その全内容を引用して組み入れる。好ましくは、この合金は、約９０原子％〜約９９．９原子％の銀と、約０．１原子％〜約１０原子％の金とを含む。更に好ましくは、主部分の銀は、約９１．５原子％〜約９５原子％であり、副部分の金は、約５原子％〜約９．５原子％である。よって、特定の好ましい方法において、層５０は、約９１．５原子％〜約９５原子％の銀と、約５原子％〜約９．５原子％の金とで形成された合金ターゲットを、（例えば、不活性雰囲気において）スパッタリングすることによって堆積される。従って、特定の実施形態においては、内側赤外反射層５０は、実質的に、銀および金からなることが分かる。
【００２８】
幾つかの実施形態において、耐腐食性内側赤外反射層５０は、銀、金およびパラジウムを含む（例えば、その合金である。）。この実施形態において、内側赤外反射層５０は、主部分の銀と、副部分の金およびインジウムとを含むことが好ましい。このような性質の有用な合金が、米国特許第６，２８０，８１１号に記載されており、ここに、その全内容を引用して組み入れる。好ましくは、この合金は、約７５原子％〜約９９．８原子％の銀と、約０．１原子％〜約１０原子％の金と、約０．１原子％〜約１５原子％のパラジウムとを含む。更に好ましくは、主部分の銀は、約８０．５原子％〜約９４原子％であり、副部分の金は、約５原子％〜約９．５原子％であり、副部分のパラジウムは、約１原子％〜約１０原子％である。よって、特定の好ましい方法において、層５０は、約８０．５原子％〜約９４原子％の銀と、約５原子％〜約９．５原子％の金と、約１原子％〜約１０原子％のパラジウムとで形成された合金ターゲットを、（例えば、不活性雰囲気において）スパッタリングすることによって堆積される。従って、特定の実施形態においては、内側赤外反射層５０は、実質的に、銀、金およびパラジウムからなることが分かる。
【００２９】
別の実施形態において、耐腐食性内側赤外反射層５０は、銀およびベリリウムを含む（例えば、その合金である。）。この実施形態において、内側赤外反射層５０は、主部分の銀と、副部分のベリリウムとを含むことが好ましい。この種の有用な合金は、米国特許第６，２８０，８１１号に記載されており、ここに、その全内容を引用して組み入れる。好ましくは、この合金は、約９０原子％〜約９９．９９原子％の銀と、約０．０１原子％〜約１０原子％のベリリウムとを含む。更に好ましくは、主部分の銀は、約９４原子％〜約９９．９原子％であり、副部分のベリリウムは、約０．１原子％〜約６原子％である。よって、特定の好ましい方法において、層５０は、約９４原子％〜約９９．９原子％の銀と、約０．１原子％〜約６原子％のベリリウムとで形成された合金ターゲットを、（例えば、不活性雰囲気において）スパッタリングすることによって堆積される。従って、特定の実施形態においては、内側赤外反射層５０は、実質的に、銀およびベリリウムからなることが分かる。
【００３０】
幾つかの実施形態において、耐腐食性内側赤外反射層５０は、銀、亜鉛、銅およびケイ素を含む（例えば、その合金である。）。このような性質の有用な合金が、米国特許第５，８８２，４４１号に記載されており、ここに、その全内容を引用して組み入れる。好ましくは、この合金は、９０質量％〜９４質量％の銀と、３．５０質量％〜７．３５質量％の亜鉛と、１質量％〜３質量％の銅と、０．１質量％〜２．５質量％のケイ素とを含む。よって、特定の好ましい方法において、層５０は、９０質量％〜９４質量％の銀と、３．５０質量％〜７．３５質量％の亜鉛と、１質量％〜３質量％の銅と、０．１質量％〜２．５質量％のケイ素とで形成された合金ターゲットを、（例えば、不活性雰囲気において）スパッタリングすることによって堆積される。従って、特定の実施形態においては、内側赤外反射層５０は、実質的に、銀、亜鉛、銅およびケイ素からなることが分かる。
【００３１】
幾つかの実施形態において、耐腐食性内側赤外反射層５０は、銀、亜鉛、銅、ニッケル、ケイ素およびインジウムを含む（例えば、その合金である。）。このような性質の有用な合金が、米国特許第５，８１７，１９５号に記載されており、ここに、その全内容を引用して組み入れる。好ましくは、この合金は、９０質量％〜９２．５質量％の銀と、５．７５質量％〜７．５質量％の亜鉛と、０．２５質量％から１質量％未満の銅と、０．２５質量％〜０．５質量％のニッケルと、０．１質量％〜０．２５質量％のケイ素と、０．０質量％〜０．５質量％のインジウムとを含む。よって、特定の好ましい方法において、層５０は、９０質量％〜９２．５質量％の銀と、５．７５質量％〜７．５質量％の亜鉛と、０．２５質量％から１質量％未満の銅と、０．２５質量％〜０．５質量％のニッケルと、０．１質量％〜０．２５質量％のケイ素と、０．０質量％〜０．５質量％のインジウムとで形成された合金ターゲットを、（例えば、不活性雰囲気において）スパッタリングすることによって堆積される。従って、特定の実施形態においては、内側赤外反射層５０は、実質的に、銀、亜鉛、銅、ニッケル、ケイ素およびインジウムからなることが分かる。
【００３２】
幾つかの実施形態において、耐腐食性内側赤外反射層５０は、銀、ケイ素、ホウ素、亜鉛、銅、錫およびインジウムを含む（例えば、その合金である。）。このような性質の有用な合金が、米国特許第５，０３９，４７９号に記載されており、ここに、その全内容を引用して組み入れる。好ましくは、この合金は、約８９質量％〜９３．５質量％の銀と、約０．０２質量％〜２質量％のケイ素と、約０．００１質量％〜２質量％のホウ素と、約０．５質量％〜５質量％の亜鉛と、約０．５質量％〜６質量％の銅と、約０．２５質量％〜６質量％の錫と、約０．０１質量％〜０．２５質量％のインジウムを含む。よって、特定の好ましい方法において、層５０は、約８９質量％〜９３．５質量％の銀と、約０．０２質量％〜２質量％のケイ素と、約０．００１質量％〜２質量％のホウ素と、約０．５質量％〜５質量％の亜鉛と、約０．５質量％〜６質量％の銅と、約０．２５質量％〜６質量％の錫と、約０．０１質量％〜０．２５質量％のインジウムとで形成された合金ターゲットを、（例えば、不活性雰囲気において）スパッタリングすることによって堆積される。従って、特定の実施形態においては、内側赤外反射層５０は、実質的に、銀、ケイ素、ホウ素、亜鉛、銅、錫およびインジウムからなることが分かる。
【００３３】
別の実施形態において、耐腐食性性外反射層５０は、導電性窒化物を含む。好ましい導電性窒化物は、窒化クロム、窒化ジルコニウム、窒化チタンおよび窒化ニオブを含む。これらの窒化物は、反射性であり、導電性である。内側赤外反射層５０への導電性窒化物の使用は、コーティング全体の化学的安定性を大きく増大させるため、特に好ましい。内側赤外反射層を金属フィルムで形成した場合、反応性酸素に曝されたときに、酸化されやすい。窒化物フィルムは、金属フィルムのように容易には酸化され難い。故に、この実施形態において、コーティング４０は特に化学的に安定であり、特に長い期間に渡って化学的に安定なままである。
【００３４】
内側赤外反射層５０に導電性窒化物を使用する実施形態においては、内側赤外反射層５０の上方に配置されるようなブロッカー層８０が省略されるという利点がある。内側赤外反射層５０が、高反応性の銀層ではなく、相対的に非反応性である窒化物で形成されるため、このブロッカー層８０は、本実施形態においては有利に省略され得る。よって、透明誘電フィルムを、内側赤外反射層５０の直上に、（例えば、酸化物または窒化物として）堆積することができる。
【００３５】
前述のように、特定の実施形態において、内側赤外反射層５０は、少なくとも１種の耐性金属を含む。耐性金属は、銀以外の金属である。例えば、耐性金属は、白金、パラジウム、銅、ニッケル、金、インジウム、亜鉛、ケイ素、ホウ素およびベリリウムとすることができる。幾つかの別の実施形態において、内側赤外層５０は、これら耐性金属のうちの１種を含む。例えば、内側赤外反射層５０は、実質的に、耐腐食性のニッケル系合金からなるフィルムとすることができる。耐腐食性ニッケル合金の例には、ニクロムおよびニッケル-アルミニウムが含まれる。「ニクロム」という用語は、ニッケルおよびクロム（例えば、８０質量％のニッケルおよび２０質量％のクロム）の組合せを含む層を示すという、一般的な意味で使用される。
【００３６】
内側赤外反射層５０は、好ましくは約５０オングストローム〜約２５０オングストローム、更に好ましくは約５０オングストローム〜約１８０オングストローム、おそらく最適には約６５オングストローム〜約１８０オングストロームの厚みを有する。外側赤外反射層１５０は、内側赤外反射層５０よりも幾分か厚いことが好ましい。例えば、特定の実施形態は、約９０オングストローム〜約１８０オングストローム、更に好ましくは約９６オングストローム〜１５５オングストローム、おそらく最適には約１３０オングストロームの外側赤外反射層１５０と組み合わせて、約５０オングストローム〜約１５０オングストローム、更に好ましくは約５８オングストローム〜約９０オングストローム、おそらく最適には約８０オングストロームの厚みで内側赤外反射層を与える。
【００３７】
前述のように、外側赤外反射層１５０は、実質的に銀（例えば、純粋な、または実質的に純粋な銀）からなる。好ましくは、この層１５０は、金属銀として堆積される。例えば、約３×１０-3ミリバール〜約８×１０-3ミリバールの圧力で、アルゴン雰囲気において、金属銀ターゲットをスパッタリングすることによって、外側赤外反射層１５０を堆積することができる。外側赤外反射層１５０は、好ましくは約５０オングストローム〜約２５０オングストローム、更に好ましくは約５０オングストローム〜約１８０オングストローム、おそらく最適には約６５オングストローム〜約１８０オングストロームの厚みを有する。外側赤外反射層１５０を銀で形成することによって、驚くべきことに内側赤外反射層５０を純粋な銀で形成しなくとも、本発明のコーティング４０には、非常に低い放射率を付与される。
【００３８】
外側赤外反射層１５０の放射率を最小化するため、この層１５０は、（必須ではないが）好ましくは酸化亜鉛層の直上に配置される。すなわち、透明誘電中位層９０が、外側赤外反射層１５０の直下に、実質的に酸化亜鉛からなる層を含むことが好ましい。これは、特に低い放射率と、特に高い可視透過を示す銀の成長を促進させる。酸化亜鉛層は、純粋な（または、実質的に純粋な）酸化亜鉛として堆積されることが好ましい。例えば、この層は、約４×１０-3ミリバール〜約８×１０-3ミリバールの圧力で、アルゴン／酸素雰囲気において、金属亜鉛ターゲットをスパッタリングすることによって、堆積することができる。この酸化亜鉛層の厚みは、望ましくは少なくとも約３０オングストローム、更に好ましくは少なくとも約３４オングストローム、おそらく最適には少なくとも約４０オングストローム（例えば、約４０オングストローム〜約２５０オングストローム）である。これらの最小厚みは、所望の低い放射率と高い可視透過を達成する。しかしながら、透明誘電中位層９０全体を酸化亜鉛で形成する必要はない。むしろ、中位層９０は、（必須ではないが）複数の透明誘電層を含むことが好ましい。
【００３９】
中位層９０の層数は、所望に応じて変化させることができる。前述したように、外側赤外反射層１５０の直下の層は、実質的に酸化亜鉛からなることが好ましい。特定の実施形態において、中位層９０は、酸化亜鉛の単層からなる。この実施形態において、酸化亜鉛層は、一般に、約１５０〜１２００オングストロームの範囲の厚みを有する。しかしながら、中間層９０に、少なくとも１層の非晶質または実質的に非晶質の層を含むことが有効である。非晶質層は、一般に、焼き入れまたはその他の熱処理の際に、重大な結晶成長を生じない点で有利である。その結果、熱処理中に、大きな結晶成長による好ましからざる曇りが現われ難い。更に、非晶質層は比較的密であり、よって、コーティング４０に幾分か移動し得る酸素、窒素、水分およびその他の物質に対する、良好なバリアを与える。故に、外側赤外反射銀層１５０直下の純粋な酸化亜鉛の層とともに、少なくとも１層の非晶質層を含む中位層９０を付与することが望ましい。このような性質の中位層１９０の例を、次に記述する。
【００４０】
このように、特定の実施形態において、中位層９０は、少なくとも２層の透明誘電層を含む。中位層９０が１層の透明誘電層からなるか、複数層の透明誘電層からなるかに関わらず、中位層９０の光学厚み（すなわち、屈折率と物理的厚みとの積）は、約３００〜２４００オングストロームであることが好ましい。一実施形態において、中位層９０は、窒化ケイ素層および酸化亜鉛層を含み、酸化亜鉛層は、窒化ケイ素の上方（すなわち、窒化ケイ素の外側）、且つ、外側赤外反射銀層１５０の直下に配置されている。過度の応力を避けるため、コーティング４０の各窒化ケイ素層の厚みを（例えば、２００オングストローム未満に）限定することが好ましい。窒化ケイ素は大きな応力を有する傾向にあり、各窒化ケイ素の厚みが増大するほど、この応力が大きな問題となる傾向にあるからである。特に有効な中位層９０の設計は、米国特許出願番号０９／７２８，４３５に開示されており、ここに、その全内容を引用して組み入れる。
【００４１】
このように、特定の実施形態において、中位層９０は、複数の透明誘電層を含む。例えば、中間層９０を、少なくとも３層の別個の層で形成することが、しばしば好ましい。特定の実施形態において、中位層９０は、２つの酸化亜鉛層の間に配置された窒化ケイ素層を含む。このような性質の一実施形態において、中位層９０は、任意の第１のブロッカー層８０から外側に向かって、（１）約１５０〜２５０オングストローム、おそらく最適には約２２０オングストロームの厚みの酸化亜鉛と、（２）約４０〜１２０オングストローム、おそらく最適には約２２０オングストロームの厚みの窒化ケイ素と、（３）約１５０〜２５０オングストローム、おそらく最適には約２１０オングストロームの厚みの酸化亜鉛とを含む。これら３つの中間層は接触している必要はない。しかしながら、中位層１９０は、有利には、これら３層が接触した連続物からなり得る。
【００４２】
特定の好ましい実施形態において、中位層９０は、少なくとも５層の透明誘電中間層を含む。このような幾つかの実施形態において、透明誘電中間層の各々は、２００オングストローム未満の厚みを有する。おそらく最適には、各透明誘電中間層は、約１９５オングストローム以下の厚みを有する。いくつかの例においては、中位層は、酸化物層と窒化物層との交互層を含む。このような例においては、各中間窒化物層は、各中間酸化物層よりも小さい厚みを有することが好ましい。好ましくは、各中間酸化物層の厚みを、約１９５オングストロームまでの範囲とする一方で、各中間窒化物層の厚みは約１８０オングストローム未満とされる。一実施形態において、中位層は、第１の多結晶質酸化物（または、亜酸化物）と、第２の実質的に非晶質の窒化物との交互層を含む。一例として、酸化亜鉛と窒化ケイ素との交互層が使用できる（例えば、３層の酸化亜鉛、２層の窒化ケイ素）。一実施形態において、中位層９０は、任意の第１のブロッカー層８０から外側に向かって、（１）約５０〜２００オングストローム、おそらく最適には約１０５オングストロームの厚みで、酸化亜鉛で形成された第１の中間層と、（２）約５０〜２００オングストローム、おそらく最適には約１４０オングストロームの厚みで、窒化ケイ素で形成された第２の中間層と、（３）約５０〜３００オングストローム、おそらく最適には約２００オングストロームの厚みで、酸化亜鉛で形成された第３の中間層と、（４）約５０〜２００オングストローム、おそらく最適には約１４０オングストロームの厚みで、窒化ケイ素で形成された第４の中間層と、（５）約５０〜２００オングストローム、おそらく最適には約８０オングストロームの厚みで、酸化亜鉛で形成された第５の中間層とを含む。これら５つの中間層は接触している必要はないが、中位層は、有利には、これら５層が接触した連続物からなり得る。
【００４３】
特定の特に有効な実施形態において、低放射率コーティングは、外側に向かって順に、透明下地層、透明誘電下地層、耐腐食性内側赤外反射層、透明誘電中位層および外側赤外反射層を含む。この実施形態において、外側赤外反射層は実質的に銀からなり、耐腐食性内側赤外反射層は、外側赤外反射層とは異なる（前述したような）組成を有する。この実施形態において、二酸化ケイ素は、基材の直上に堆積される。必須ではないが、好ましくは、二酸化ケイ素は、１００オングストローム未満（最適には、約５０オングストローム〜約９０オングストローム）の厚みを有する。透明誘電下地層は、二酸化ケイ素の上方に堆積されるが、少なくとも１層の透明誘電フィルムを有している。本実施形態において、透明誘電中位層は、少なくとも５層の透明誘電中間層を含む。幾つかの例においては、透明誘電中間層の各々は、２００オングストローム未満の厚みを有する。特定の独特な好ましい実施形態においては、本パラグラフに記載された好ましい形態の全てが組み合わされて与えられ、透明誘電中位層は、外側赤外反射層の直下に実質的に酸化亜鉛からなる層を含み、透明誘電下地層は、耐腐食性内側赤外反射層の直下に耐性透明誘電層を含み、耐性透明誘電層は、望ましい金属（後述する。）を含み、望ましい金属は、亜鉛以外の金属である。関連する特定の方法において、本パラグラフに記載された各層／フィルムは、慣用のスパッタ法によって堆積される。
【００４４】
（必須ではないが）本発明のコーティング４０の耐性を最大化するため、耐腐食性内側赤外反射層５０は、（好ましくは、亜鉛と少なくとも１種のその他の金属とを含む透明誘電化合物中に）亜鉛以外の金属を含む耐性透明誘電層の直上に配置されることが好ましい。すなわち、耐腐食性内側赤外反射層５０の直下の層は、純粋な酸化亜鉛ではないことが好ましい。これは、純粋な酸化亜鉛を、低放射率コーティングにおいて各赤外反射層の直下に使用することが強く支持していた、従来の通念に反している。驚くべきことに、得られる耐性、応力および密度の上での利点は、放射率の僅かな増大という欠点よりも、非常に重要である。
【００４５】
好ましくは、耐腐食性内側赤外反射層５０の直下の層は、少なくとも幾らかの錫、アルミニウム、ビスマス、インジウム、チタン、ニオブおよび／またはケイ素を含む。これらの望ましい金属のなかでも、錫およびアルミニウムが特に好ましく、錫が他になく好ましい。特定の好ましい実施形態において、この層は、酸化亜鉛を、少なくとも１種の他の金属の酸化物と組み合わせて（例えば、これをも含む透明誘電化合物として）含む。例えば、特定の特に好ましい実施形態において、内側赤外反射層５０は、主部分の酸化亜鉛と、副部分のその他の金属（例えば、本パラグラフにおいて前に挙げた「追加の」または「望ましい」金属のうちの１種）の酸化物とを含む耐性透明誘電層の直上に、堆積される。好ましくは、追加の金属の原子は、耐性透明誘電層における金属原子の総数に対して、約１０原子％未満を占める。追加の金属酸化物は、内側赤外反射層５０の放射率を、純粋な酸化亜鉛の直上に堆積された場合の層５０の放射率に比べて、僅かに増大させる。しかしながら、内側赤外反射層５０がコーティング４０全体の放射率に及ぼす影響は、外側赤外反射層１５０と比較して、驚くほど小さい。故に、酸化亜鉛を含む化合物に、少量のその他の金属酸化物を使用することは、コーティングの放射率の増大という点で、かろうじて検出可能である。更に、追加の金属酸化物が、酸化錫または酸化アルミニウム（または、それらの混合物）である場合、放射率の増大は、特に小さい。
【００４６】
図２に示した実施形態において、コーティング４０は図１の要素の全てを含み、更に、下地層３０および外側層１３０を含む。前述したように、本発明のコーティング４０において、下地層３０および外側層１３０は任意ではあるが、あることが好ましい。特定の実施形態において、下地層３０は、基材１０の表面１２の直上に設けられる。別の独特な好ましい例においては、透明下地層（図示せず）が、基材１０の表面１２の上方に直接に形成され、下地層３０が、透明下地層の上方に直接に形成される。このような実施形態において、透明下地層は、１００オングストローム未満（最適には、約５０オングストロム〜約９０オングストローム）の厚みを有する二酸化ケイ素フィルムである。特に有効な透明下地層が、米国特許出願１０／０８７，６６２に記載されており、ここに、その全内容を引用して組み入れる。
【００４７】
その最も単純な形態においては、好ましい下地層３０は、単一の透明誘電層からなる。単層のみを使用する場合、下地層３０は、前述したようなタイプの耐性透明誘電層であることが好ましい。すなわち、特定の実施形態において、下地層３０は、亜鉛および少なくとも１種の別の金属の酸化物を含む、単一の透明誘電層である。例えば、単一の透明誘電層は、少なくとも幾らかの錫、アルミニウム、ビスマス、インジウム、チタン、ニオブおよび／またはケイ素を含み得る。このような特定の実施形態においては、下地層３０は、耐腐食性内側赤外反射層５０の直下に配置された、単一の亜鉛・錫酸化物層、または、単一の亜鉛・アルミニウム酸化物層である。
【００４８】
別の実施形態においては、下地層３０は、複数の透明誘電層を含む。複数の透明誘電層を使用する場合、耐腐食性内側赤外反射層５０の直下の層は、前述したようなタイプの耐性透明誘電層であることが好ましい。すなわち、特定の好ましい実施形態において、下地層３０は、亜鉛以外の金属を含む（少なくとも幾らかの錫、アルミニウム、ビスマス、インジウム、チタン、ニオブおよび／またはケイ素を含む。）、少なくとも１層の耐性透明誘電層を含む、複数の透明誘電層を含む。このような特定の好ましい好ましい実施形態において、下地層３０は、亜鉛・錫酸化物および／またな亜鉛・アルミニウム酸化物を含む、少なくとも１層の耐性透明誘電層を含む。この実施形態において、耐性透明誘電層は、内側赤外反射層５０の直下にあることが好ましい。
【００４９】
下地層３０は、あらゆる数の透明誘電層を含み得る。下地層３０が１層の透明誘電層からなるか、複数の透明誘電層からなるかに関わらず、下地層３０の光学厚みは、約１５０オングストローム〜約１２００オングストロームであることが好ましい。ここで、「透明誘電」という用語は、１種以上の金属を含み、薄膜として適用されたときに実質的に透明である、非金属化合物（すなわち、純金属でも合金でもない）を意味する。この定義には、あらゆる金属酸化物、金属窒化物、金属炭化物、金属硫化物、金属ホウ化物など（および、酸窒化物などの、それらの組合せ）が含まれる。金属酸化物の例には、亜鉛、錫、インジウム、ビスマス、チタン、ハフニウム、ジルコニウムおよびそれらの混合物の酸化物が含まれる。金属酸化物は、適用が容易且つ低コストであるため、有益である。しかしながら、金属窒化物（例えば、窒化ケイ素）もまた、非常に有益に使用することができる。「金属」という用語は、金属と、ケイ素などの半金属（すなわち、メタロイド）の全てを含むと解される。
【００５０】
図２を引続き参照して、本発明のコーティング４０は、外側赤外反射層１５０よりも基材１０から離れて配置された、外側層１３０を含むことが好ましい。好ましい外側層１３０は、少なくとも１層の透明誘電層を含む。その最も単純な形態においては、好ましい外側層１３０は、単一の透明誘電層からなる。広範に渡る様々な透明誘電フィルムを、本発明のコーティング４０の外側層として使用することができる。外側層１３０が単層である場合、化学的および機械的な耐性を有する物質が使用されることが好ましい。例えば、特定の実施形態は、窒化ケイ素、二酸化チタンまたは酸化錫の単層によって形成された外側層１３０を用いている。これらは、それぞれ、比較的良好な化学的および機械的耐性を示す。
【００５１】
特定の実施形態において、外側層１３０は、複数の透明誘電層を含む。外側層１３０が単一の透明誘電層からなるか、複数の透明誘電層からなるかに関わらず、外側層１３０の光学厚みは、約１５０オングストローム〜約１２００オングストロームであることが好ましい。様々なフィルム積層体が、低放射率コーティングの外側層としての使用に好適であることが、当業者に周知であり、このようなあらゆるフィルム積層体を、本発明のコーティング４０の外側層１３０として使用することができる。
【００５２】
外側層１３０の各層、並びに下地層３０および中位層９０の各層は、好ましくは約２５０オングストローム以下、更に好ましくは約２２５オングストローム以下、おそらく最適には２００オングストローム未満の物理的厚みに限定され得る。更に、外側層１３０の各層、並びに下地層３０および中位層９０の各層が、それに隣接する各層と異なる物質で形成されることが好ましい。米国特許出願０９／７２８，４３５に記載されているように、これは、熱処理中にコーティングに好ましからざる曇りが生じる可能性を低減すると思われる。
【００５３】
特定の実施形態（図示せず）において、外側層１３０は、少なくとも２層の透明誘電層を含む。例えば、第１の外側層を、任意の第２のブロッカー層１８０の直上に堆積し、第２の外側層を、この第１の外側層の直上に堆積することができる。第１の外側層は、酸化亜鉛などの、あらゆる望ましい透明誘電物質で形成することができる。第１の外側層の厚みは、好ましくは約２５オングストローム〜約３００オングストローム、更に好ましくは約５０オングストローム〜約２７５オングストローム、おそらく最適には約７０オングストローム〜約２５０オングストロームである。第２の外側層は、あらゆる望ましい透明誘電物質で形成することができるが、良好な化学的および機械的耐性を有する物質で形成されることが好ましい。例えば、この層は、窒化ケイ素で有利に形成することができる。第２の外側層の厚みは、好ましくは約２５オングストローム〜約３００オングストローム、更に好ましくは約５０オングストローム〜約２７５オングストローム、おそらく最適には約７０オングストローム〜約２５０オングストロームである。一つの好ましい実施形態において、第１の外側層は、約１７５オングストロームの厚みで酸化亜鉛によって形成され、第２の外側層は、約７５オングストロームの厚みで窒化ケイ素によって形成される。別の好ましい実施形態においては、第１の外側層は、約２２５オングストロームの厚みで酸化亜鉛によって形成され、第２の外側層は、約９６オングストロームの厚みで窒化ケイ素によって形成される。
【００５４】
図３に示す実施形態において、コーティング４０は図２の全ての要素を含み、更に、それぞれ赤外反射層５０および１５０の直上に配置された、保護（または「バリア」または「ブロッカー」）層８０，１８０を含む。保護層８０、１８０は、コーティング４０において、厳密に必要とされるものではないが、あることが好ましい。
【００５５】
保護層８０，１８０は、後続の層の堆積中および／または熱処理中に、下に存在する赤外反射層を化学的攻撃から保護し、赤外反射層の劣化（例えば、酸化）に対する耐性を付与するために設けられることが好ましい。各保護層の追加のまたはそれに代わる目的は、次に付与される層の、下に存在する赤外反射フィルムへの接着を強化することである。更に、保護層８０，１８０は、幾つかの実施形態（例えば、保護層がニッケル-クロム化合物を含む場合）においては、応力低減層として設けられ得る。更に、保護層８０，１８０の厚みを変化させて、コーティング４０の色および／または遮光特性を調節することができる。
【００５６】
各保護層は、チタン、ニオブ、ニッケルおよびクロムからなる群より選択される金属を含む層として堆積することができる。更に、当業者が、保護層８０，１８０で使用するためのその他の物質を選択することを望んでもよい。保護層８０，１８０は、それぞれ、好ましくは約７〜３０オングストローム、更に好ましくは約１５〜２２オングストローム、おそらく最適には約２０オングストロームである。
【００５７】
本発明のコーティング４０の層を堆積するために、あらゆる慣用の方法を使用することができる。好ましくは、各層は、スパッタリングによって堆積される。スパッタ法および装置は、当外技術において周知である。例えば、マグネトロンスパッタリングチャンバーおよび関連装置が、様々な供給元（例えば、レイボルド アンド ビーオーシー コーティング テクノロジー（Leybold and BOC Coating Technology））から商業的に入手可能である。有用なマグネトロンスパッタリング法および装置は、米国特許第４，１６６，０１８号（チャピン（Chapin））に記載されており、ここにその教示の全てを引用して組み入れる。
【００５８】
概して、マグネトロンスパッタリングは、基材上に堆積しようとする物質で形成された、少なくとも１つのターゲットを用意することを含む。このプロセスにおいて、清浄な基材（例えば、ガラス）は、（一般的には１０-4Ｔｏｒｒ未満、更に一般的には２×１０-5Ｔｏｒｒ未満にまで）排気されたコーティングチャンバー内に配置される。通常、ターゲットには負電荷が付与され、相対的に正電荷を帯びた陽極が、ターゲットに隣接させて配置される。（一般に、約１〜３０ｍＴｏｒｒの圧力範囲で）比較的少量の所望のガスをチャンバーに導入することによって、ガスのプラズマを確立することができる。プラズマ中の粒子（例えば、イオン）がターゲットに衝突し、ターゲットからターゲット物質を放出させ、それを基材上にスパッタリングする。このプロセスを促進するため、ターゲットの背後に磁石を配置し、プラズマをターゲットのスパッタ表面付近に適合させ、集中させることが知られている。
【００５９】
特定の実施形態において、本発明は、例えば、基材上に耐腐食性低放射率コーティングを堆積することによって、コーティングされた基材を製造する方法を提供する。方法は、一般に、所望の表面（例えば、主面）を有する基材を用意し、所望の表面上に前述したようなタイプの低放射率コーティングを堆積することを含む。一般に、方法は、所望の表面上に、低放射率コーティングを堆積することを含み、低放射率コーティングは、外側に向かって順に、任意の下地層３０、耐腐食性内側赤外反射層５０、任意の第１のブロッカー層８０、透明誘電中位層９０、外側赤外反射層１５０、任意の第２のブロッカー層１８０および任意の外側層１３０を含む。方法は、実質的に銀からなるフィルムとして外側赤外反射層１５０を堆積し、外側赤外反射層１５０とは異なる組成を有するフィルムとして耐腐食性内側赤外反射層５０を堆積することを含む。好ましくは、耐腐食性内側赤外反射層５０は、少なくとも１種の銀以外の金属を含むフィルムとして堆積される。例えば、この層１５０は、白金、パラジウム、銅、ニッケル、金、インジウム、亜鉛、ケイ素、ホウ素およびベリリウムからなる群から選択される少なくとも１種の耐性金属を含むフィルムとして、有利に堆積することができる。更に詳しくは、内側赤外反射層５０は、（例えば、主原子パーセントの銀と、副原子パーセントの少なくとも１種の銀以外の金属とを含む）耐腐食性銀合金として、有利に堆積することができる。低放射率コーティング４０の各層は、スパッタリングによって堆積されることが好ましい。
【００６０】
一つの例示的なコーティング４０を、ここに記述する。ガラス板の主面の直上に、亜鉛・錫酸化物層を堆積した。この亜鉛・錫酸化物層は、約１４７オングストロームの厚みを有していた。この亜鉛・錫酸化物の層の直上に、銀およびパラジウムを含む銀合金層を堆積した。この銀合金層は、約６０〜７０オングストロームの厚みを有していた。銀合金層の直上に、チタン層を堆積した。このチタン層は、約１７〜２３オングストロームの厚みを有していた。このチタン層の直上に、酸化亜鉛層を堆積した。この酸化亜鉛層は、酸化雰囲気下で堆積されたため、その下のチタン層が部分的に酸化された。この酸化亜鉛層は、約１７５オングストロームの厚みを有していた。この酸化亜鉛層の直上に、窒化ケイ素の層を堆積した。この窒化ケイ素層は、約７０オングストロームの厚みを有していた。この窒化ケイ素層の直上に、別の酸化亜鉛の層を堆積した。この酸化亜鉛層は、約１３０〜１４０オングストロームの厚みを有していた。この酸化亜鉛層の直上に、別の窒化ケイ素の層を堆積した。この窒化ケイ素層は、約１０５オングストロームの厚みを有していた。この窒化ケイ素層の直上に、別の酸化亜鉛層を堆積した。この酸化亜鉛層は、約１８７オングストロームの厚みを有していた。この酸化亜鉛層の直上に、銀の層を堆積した。この銀層は、約１１７オングストロームの厚みを有していた。銀層の直上に、別の酸化亜鉛の層を堆積した。この酸化亜鉛層は、約１７５オングストロームの厚みを有していた。最後に、この酸化亜鉛層の直上に、窒化ケイ素の層を堆積した。この窒化ケイ素層（コーティングの最外層である。）は、約７５オングストロームの厚みを有していた。
【００６１】
別の例示的なコーティング４０を、ここに記述する。ガラス板の主面の直上に、二酸化ケイ素の層を堆積した。二酸化ケイ素層は、約６０オングストロームの厚みを有していた。二酸化ケイ素の層の直上に、亜鉛・錫酸化物の層を堆積した。この亜鉛・錫酸化物の層は、約１４０オングストロームの厚みを有していた。この亜鉛・錫酸化物の層の直上に、銀およびパラジウムを含む銀合金層を堆積した。この銀合金層は、約７１オングストロームの厚みを有していた。銀合金層の直上に、ニオブの保護層を堆積した。このニオブの保護層は、約１８オングストロームの厚みを有していた。このニオブの保護層の直上に、酸化亜鉛の層を堆積した。この酸化亜鉛の層は、約１０５オングストロームの厚みで堆積された。この酸化亜鉛の層の直上に、窒化ケイ素の層を堆積した。この窒化ケイ素層は、約１２４オングストロームの厚みを有していた。この窒化ケイ素の層の直上に、別の酸化亜鉛の層を堆積した。この酸化亜鉛層は、約１２４オングストロームの厚みで堆積された。この酸化亜鉛の層の直上に、別の窒化ケイ素の層を堆積した。この窒化ケイ素層は、約１２４オングストロームの厚みを有していた。この窒化ケイ素の層の直上に、別の酸化亜鉛の層を堆積した。この酸化亜鉛層は、約１１３オングストロームの厚みを有していた。この酸化亜鉛の層の直上に、銀の層を堆積した。銀層は、約１１６オングストロームの厚みを有していた。銀の層の直上に、ニオブの保護層を堆積した。このニオブ層は、約１８オングストロームの厚みを有していた。このニオブ層の直上に、酸化亜鉛の層を堆積した。この酸化亜鉛の層は、約１００オングストロームの厚みを有していた。この酸化亜鉛の層の直上に、窒化ケイ素の層を堆積した。この窒化ケイ素の層は、約４０オングストロームの厚みを有していた。この窒化ケイ素の層の直上に、窒化チタンの層を堆積した。窒化チタンの層は、約１６オングストロームの厚みを有していた。窒化チタンの層の直上に、窒化ケイ素の層を堆積した。この窒化ケイ素の層（コーティングの最外層である。）は、約１２２オングストロームの厚みを有していた。
【００６２】
本発明の好ましい実施形態と思われるものを記述してきたが、当業者であれば、本発明の思想から逸脱することなく、その他の、更なる変更および改良が可能であり、このような変更および改良の全てが、本発明の範囲内であることが理解されるべきである。
【図面の簡単な説明】
【００６３】
【図１】図１は、本発明の特定の実施形態に係るコーティングの模式的な断面図である。
【図２】図２は、本発明の特定の実施形態に係るコーティングの模式的な断面図である。
【図３】図３は、本発明の特定の実施形態に係るコーティングの模式的な断面図である。
【図１】
2007501184.tif 000002
【図２】
2007501184.tif 000003
【図３】
2007501184.tif 000004
【国際調査報告】
2007501184.tif 000005
2007501184.tif 000006